(57)【要約】【課題】旧塗膜や下塗り塗膜を痛めることなく上塗り塗装でき、硬度の高い塗膜を形成できる塗料用組成物および塗料を提供すること。【解決手段】パラフィン系炭化水素およびナフテン系炭化水素からなる群から選択される少なくとも１種の溶剤（ａ１）、および炭素数９以上の芳香族炭化水素からなる群から選択される少なくとも１種の溶剤（ａ２）からなる混合溶剤（Ａ）と、水酸基を含有し、溶剤（ａ１）に不溶であり且つ混合溶剤（Ａ）に可溶または分散可能な含フッ素共重合体（Ｂ）とを含有する塗料用組成物および塗料。【選択図】  なし【特許請求の範囲】
【請求項１】
パラフィン系炭化水素およびナフテン系炭化水素からなる群から選択される少なくとも１種の溶剤（ａ１）、および炭素数９以上の芳香族炭化水素からなる群から選択される少なくとも１種の溶剤（ａ２）からなる混合溶剤（Ａ）と、水酸基を含有し、溶剤（ａ１）に不溶であり且つ混合溶剤（Ａ）に可溶または分散可能な含フッ素共重合体（Ｂ）とを含有する塗料用組成物。
【請求項２】
混合溶剤（Ａ）中の溶剤（ａ１）の含有量が３０〜９０質量％である請求項１に記載の塗料用組成物。
【請求項３】
含フッ素共重合体（Ｂ）が、フルオロオレフィンと、フルオロオレフィンと共重合可能なビニル系モノマーとの共重合体であり、フルオロオレフィンに基づくフッ素の含有量が３０〜７０質量％であり、ビニル系モノマーのうち、２０〜５０モル％が水酸基を含有し、１０〜４０モル％が炭素数３以上の分岐状アルキル基を含有する請求項１または２に記載の塗料用組成物。
【請求項４】
含フッ素共重合体（Ｂ）の水酸基価が４０〜９０ｍｇＫＯＨ／ｇである請求項１〜３のいずれか一項に記載の塗料用組成物。
【請求項５】
請求項１〜４のいずれか一項に記載の塗料用組成物および硬化剤を含有する塗料。
【発明の詳細な説明】
【０００１】
【発明の属する技術分野】
本発明は、塗料用組成物および塗料に関する。
【０００２】
【従来の技術】
従来、耐候性に優れる塗膜を与える塗料用樹脂としてフッ素樹脂が知られている。該フッ素樹脂を含む塗料は、重防食トップコートとして用いられたり、セメント系基材へのトップコートとして用いられている。
しかし、該塗料は、トルエン、キシレン等のいわゆる強溶剤を含むため、該塗料を経年変化した合成樹脂調合ペイント、塩化ゴム系塗料、他のラッカー類等の旧塗膜に直接塗装すると、チヂミやふくれが生じたり、良好な密着性が得られない問題があった。
【０００３】
一方、近年、硬化剤と、該硬化剤と架橋可能な樹脂を含有する溶液とを使用時に混合して用いる二液タイプの塗料が用いられている。二液タイプの塗料は、樹脂と硬化剤とが架橋して３次元の網目構造を構成するため、硬度が高く、耐汚染性に優れた塗膜が得られる。該二液タイプの塗料としては、例えばイソシアネート系硬化剤と、該硬化剤との架橋反応性部位として水酸基を有する樹脂とを用いるものが知られており、樹脂中の水酸基の含有量（水酸基価）が多いほど、硬度の高い塗膜が得られる。
しかし、二液タイプの塗料に用いられる樹脂は、水酸基を有しているため極性が高く、弱溶剤には溶解しにくい。そのため、二液タイプの塗料には、通常、溶解力の強い強溶剤が用いられており、上記と同様、旧塗膜等を補修する際に旧塗膜を痛めるなどの問題を有していた。
【０００４】
このような問題に対し、強溶剤よりも溶解力の弱い弱溶剤を用いる弱溶剤形塗料が開発されている。例えば特許文献１には、弱溶剤であるミネラルスピリットに可溶性の含フッ素共重合体を含む塗料用組成物が提案されている。
【０００５】
【特許文献１】
特公平８−３２８４７号公報
【０００６】
【発明が解決しようとする課題】
しかし、特許文献１記載の含フッ素共重合体は、硬化剤を含まない一液タイプの塗料として用いられており、塗膜硬度が充分ではない。また、該含フッ素共重合体を二液タイプの塗料に用いるために該含フッ素共重合体の水酸基価を高めると、弱溶剤に対する溶解性が低下し、塗装が困難になる。そのため、強溶剤を用いる必要があり、旧塗膜や下塗り塗膜を痛めるなどの問題が生じる。
したがって、本発明は、旧塗膜や下塗り塗膜を痛めることなく上塗り塗装が可能であり、硬度の高い塗膜を形成可能な塗料用組成物および塗料を提供することを目的とする。
【０００７】
【課題を解決するための手段】
本発明者らは、前述の課題を解決すべく鋭意検討を行った結果、溶剤として、特定の混合溶剤を用いることにより上記課題を解決できることを見い出し、その知見に基づいて本発明を完成するに至った。
【０００８】
すなわち、本発明は、パラフィン系炭化水素およびナフテン系炭化水素からなる群から選択される少なくとも１種の溶剤（ａ１）、および炭素数９以上の芳香族炭化水素からなる群から選択される少なくとも１種の溶剤（ａ２）からなる混合溶剤（Ａ）と、水酸基を含有し、溶剤（ａ１）に不溶であり且つ混合溶剤（Ａ）に可溶または分散可能な含フッ素共重合体（Ｂ）とを含有する塗料用組成物を提供する。
また、本発明は、前記塗料用組成物および硬化剤を含有する塗料を提供する。
【０００９】
【発明の実施の形態】
以下本発明を詳細に説明する。
≪塗料用組成物≫
本発明の塗料用組成物は、混合溶剤（Ａ）と含フッ素共重合体（Ｂ）とを含有する。
まず、混合溶剤（Ａ）について説明する。混合溶剤（Ａ）は、パラフィン系炭化水素およびナフテン系炭化水素からなる群から選択される少なくとも１種の溶剤（ａ１）、および炭素数９以上の芳香族炭化水素からなる群から選択される少なくとも１種の溶剤（ａ２）からなる混合溶剤（Ａ）を含有する。
溶剤（ａ１）および溶剤（ａ２）は、一般に塗料および塗装業界において「弱溶剤」と称される、複層塗膜や塗り替え時の重ね塗りをする際、旧塗膜や下塗り塗膜を侵すことの少ない、溶解力の弱い溶剤に含まれる。
【００１０】
溶剤（ａ１）のパラフィン系炭化水素の具体例としては、例えばｎ−ペンタン、イソペンタン、ｎ−ヘキサン、２−メチルペンタン、３−メチルペンタン、２，２−ジメチルブタン、ｎ−ヘプタン、２−メチルヘキサン、３−エチルペンタン、２，２−ジメチルペンタン、２，３−ジメチルペンタン、ｎ−オクタン、２−メチルヘプタン、ｎ−ノナン、２−メチルオクタン、２，３，４−トリメチルペンタン、ｎ−デカン、２−メチルノナン、２−メチルデカン、およびこれらの混合物などが挙げられる。
溶剤（ａ１）のナフテン系炭化水素の具体例としては、例えばシクロペンタン、メチルシクロペンタン、シクロヘキサン、メチルシクロヘキサン、エチルシクロヘキサン、１，３−ジメチルシクロヘキサン、１，４−ジメチルシクロヘキサン、シクロヘプタン、メチルシクロヘプタン、シクロオクタン、メチルシクロオクタン、シクロノナン、シクロデカン、およびこれらの混合物などが挙げられる。
これらのパラフィン系炭化水素およびナフテン系炭化水素は、それぞれ単独で用いてもよいし、２種以上を併用してもよい。特に、これらパラフィン系炭化水素およびナフテン系炭化水素の混合物として知られるミネラルスピリット、またはミネラルターペンと称される溶剤が好ましく用いられる。
【００１１】
これらのパラフィン系炭化水素およびナフテン系炭化水素は、ＪＩＳ  Ｋ２２０１−１９８５に規定されるところのＪＩＳ分類「工業ガソリン−４号」および「工業ガソリン−５号」に該当する。
上記ミネラルスピリットは、一般に「工業ガソリン−４号」に相当するが、成分組成の違いによる引火点や蒸留範囲の違いにより、「工業ガソリン−５号」に含まれるものもある。
【００１２】
溶剤（ａ１）に相当する溶剤は多数市販されており、本発明においては市販品を用いてもよい。
溶剤（ａ１）として使用できる市販品としては、新日本石油社製のミネラルスピリットＡ、Ａソルベント、ハイアロム２Ｓ；シェルケミカルズ社製のＬＡＷＳ、ＨＡＷＳ；エクソンモービル社製のペガソール３０４０、ペガソールＡＮ４５；および塗料、塗装業界で一般に用いられている、いわゆる「塗料用シンナー」等が挙げられる。
【００１３】
溶剤（ａ２）は、炭素数９以上、好ましくは９〜１０の芳香族炭化水素である。
炭素数９以上の芳香族炭化水素の具体例としては、例えばイソプロピルベンゼン、ｎ−プロピルベンゼン、１−メチル−３−エチルベンゼン、１−メチル−４−エチルベンゼン、１，３，５−トリメチルベンゼン、１−メチル−２−エチルベンゼン、ｔ−ブチルベンゼン、１，２，４−トリメチルベンゼン、イソブチルベンゼン、ｓ−ブチルベンゼン、１−メチル−３−イソプロピルベンゼン、１，２，３−トリメチルベンゼン、１−メチル−４−イソプロピルベンゼン、インダン、１−メチル−２−イソプロピルベンゼン、１，３−ジエチルベンゼン、１−メチル−３−プロピルベンゼン、ｎ−ブチルベンゼン、１−メチル−４−プロピルベンゼン、１，２−ジエチルベンゼン、１，４−ジエチルベンゼン、１，３−ジメチル−５−エチルベンゼン、１−メチル−２−プロピルベンゼン、１，４−ジメチル−２−エチルベンゼン、２−メチルインダン、１−メチルインダン、１，２−ジメチル−４−エチルベンゼン、１，３−ジメチル−２−エチルベンゼン、１，２−ジメチル−３−エチルベンゼン、４−メチルインダン、５−メチルインダン、１，２，３，４−テトラメチルベンゼン、１，３−ジメチル−４−エチルベンゼン、１，２，４，５−テトラメチルベンゼン、１，２，３，５−テトラメチルベンゼン、テトラリン、ナフタレン、１−メチルナフタレン、２−メチルナフタレン等が挙げられる。
該芳香族炭化水素は、それぞれ単独で用いてもよいし、２種以上を併用してもよい。また、一般に混合物として市販されているものを使用してもよい。
溶剤（ａ２）として使用できる混合物の市販品としては、丸善石油化学社製のスワゾール１０００；エクソンモービル社製のソルベッソ１００、ソルベッソ１５０、ソルベッソ２００；シェルケミカルズ社製のシェルゾールＡ１００、シェルゾールＡ１５０；新日本石油化学社製のスーパーゾール１５００、スーパーゾール１８００等が挙げられる。
【００１４】
混合溶剤（Ａ）中の溶剤（ａ１）の割合は、好ましくは３０〜９０質量％、より好ましくは５０〜７０質量％である。溶剤（ａ１）の割合が３０質量％以上であると、旧塗膜や下塗り塗膜を侵すことなく上塗り塗装することができ、溶剤（ａ１）の割合が９０質量％以下、すなわち溶剤（ａ２）の割合が１０質量％より多いと、混合溶剤（Ａ）の溶解力が、含フッ素共重合体（Ｂ）を溶解または分散させるのに充分なものとなる。
【００１５】
塗料用組成物における混合溶剤（Ａ）の含有量は、含フッ素共重合体（Ｂ）の溶解性、塗料として塗装する際の適度な粘度、塗装方法などを考慮して適宜決定される。
【００１６】
なお、本発明の塗料用組成物は、溶剤として、混合溶剤（Ａ）のほか、キシレン、トルエン等の溶解力の強い強溶剤を、全溶剤の５質量％以下であれば含有してもよいが、全溶剤が混合溶剤（Ａ）であることが好ましい。ここで、強溶剤とは、労働安全衛生法による有機溶剤の分類における第２種有機溶剤に相当する溶剤である。
【００１７】
次に、含フッ素共重合体（Ｂ）について説明する。本発明の塗料用組成物に含まれる含フッ素共重合体（Ｂ）は、水酸基を含有し、溶剤（ａ１）に不溶であり且つ混合溶剤（Ａ）に可溶または分散可能であれば特に制限はなく、混合溶剤（Ａ）の溶解力に応じて適宜公知の塗料用含フッ素共重合体を選択して用いることができる。
この含フッ素共重合体（Ｂ）として具体的には、フルオロオレフィンと、フルオロオレフィンと共重合可能なビニル系モノマーとの共重合体であり、フルオロオレフィンに基づくフッ素の含有量が３０〜７０質量％であり、ビニル系モノマーのうち、２０〜５０モル％が水酸基を含有し、１０〜４０モル％が炭素数３以上の分岐状アルキル基を含有する含フッ素共重合体（以下、含フッ素共重合体（ｂ１）という。）が好ましい。
【００１８】
・含フッ素共重合体（ｂ１）
フルオロオレフィンとしては、フッ素付加数は３以上が好ましく、３〜４がより好ましい。フッ素付加数が３以上であると、耐候性が充分であり好ましい。
フルオロオレフィンとしては、例えば、テトラフルオロエチレン、クロロトリフルオロエチレン、フッ化ビニリデン、ヘキサフルオロプロピレン等を挙げることができ、特にテトラフルオロエチレン、クロロトリフルオロエチレンが好ましい。
【００１９】
ビニル系モノマーは、フルオロオレフィンと共重合可能であり、フルオロオレフィン以外のビニル系モノマーが好ましく使用される。該ビニル系モノマーとは、ＣＨ２  ＝ＣＨ−で表される炭素−炭素二重結合を有する化合物である。該ビニル系モノマーとしては、直鎖状、分岐状または環状のアルキル基を含有するアルキルビニルエーテル、アルキルビニルエステル等が挙げられる。
【００２０】
本発明において、ビニル系モノマーは、水酸基を含有するビニル系モノマー（以下、水酸基含有モノマーという。）と、炭素数３以上の分岐状アルキル基を含有するビニル系モノマー（以下、分岐アルキル基含有モノマーという。）の両方を含む。なお、水酸基含有モノマーが炭素数３以上の分岐状アルキル基を含有していてもよく、分岐アルキル基含有モノマーが水酸基を含有していてもよい。
本発明におけるビニル系モノマーのうち、２０〜５０モル％が水酸基を含有する水酸基含有モノマーが好ましく、２０〜３５モル％がより好ましい。
水酸基含有モノマーの使用量が２０モル％以上であると、硬度の高い塗膜を得るために充分な量の水酸基が含フッ素共重合体中に導入されるため好ましい。
また、水酸基含有モノマーの含有量が５０モル％以下であると、混合溶剤（Ａ）に対し、塗料用として充分に可溶または分散可能となるため好ましい。
【００２１】
水酸基含有モノマーの炭素数は、特に制限はないが、２〜１０が好ましく、４〜６がより好ましい。
水酸基含有モノマーとしては、４−ヒドロキシブチルビニルエーテル（ＨＢＶＥ）、シクロヘキサンジメタノールモノビニルエーテル等のヒドロキシアルキルビニルエーテル類、ヒドロキシエチルアリルエーテル、シクロヘキサンジメタノールモノアリルエーテル等のヒドロキシアルキルアリルエーテル類、ヒドロキシエチル（メタ）アクリレート等の（メタ）アクリル酸ヒドロキシアルキルエステル類等が挙げられる。共重合性に優れ、形成される塗膜の耐候性が良好であることからヒドロキシアルキルビニルエーテル類が好ましい。
該水酸基含有モノマーは、１種単独で用いてもよく、２種以上を組み合わせて用いてもよい。
【００２２】
本発明におけるビニル系モノマーのうち、１０〜４０モル％が炭素数３以上の分岐アルキル基含有モノマーが好ましく、２０〜３０モル％がより好ましい。
分岐アルキル基含有モノマーが１０〜４０モル％であることにより、上記の量の水酸基含有モノマーを使用しても、混合溶剤（Ａ）に対する溶解性または分散性を確保できる。
【００２３】
分岐アルキル基含有モノマーにおける分岐アルキル基の炭素数は、３以上であれば特に制限はなく、４〜１５が好ましく、４〜１０がより好ましい。
分岐アルキル基含有モノマーとしては、分岐アルキル基を含有するビニルエーテル類、アリルエーテル類または（メタ）アクリル酸エステル類が挙げられる。分岐アルキル基としては、イソプロピル基、イソブチル基、ｓｅｃ−ブチル基、ｔｅｒｔ−ブチル基、２−エチルヘキシル基、２−メチルヘキシル基等が挙げられる。分岐アルキル基含有モノマーとしては、２−エチルヘキシルビニルエーテル（２−ＥＨＶＥ）、ｔｅｒｔ−ブチルビニルエーテル（ｔ−ＢｕＶＥ）等のビニルエーテル類が共重合性に優れるため好ましく、特に２−ＥＨＶＥが好ましい。
該分岐アルキル基含有モノマーは、１種単独で用いてもよく、２種以上を組み合わせて用いてもよい。
【００２４】
本発明においては、ビニル系モノマーとして、さらに、本発明の効果を損なわない範囲で、水酸基含有モノマー、分岐アルキル基含有モノマー以外の他のビニル系モノマーを使用することが好ましい。
他のビニル系モノマーとしては、アルキル基を含有するモノマーが好ましく、該アルキル基としては、直鎖状、分岐状または環状のアルキル基が挙げられる。該アルキル基の炭素数は２〜８が好ましく、２〜６がより好ましい。
特に、環状アルキル基を含有するビニル系モノマーを用いると、含フッ素共重合体（ｂ１）のガラス転移温度（Ｔｇ）が上がり、塗膜の硬度がさらに高まるため好ましい。
該環状アルキル基を含有するビニル系モノマーとしては、シクロヘキシルビニルエーテル、シクロヘキシルメチルビニルエーテル等の環状アルキルビニルエーテル類、シクロヘキシル（メタ）アクリレート、３，３，５−トリメチルシクロヘキシル（メタ）アクリレート等の（メタ）アクリル酸環状アルキルエステル類等が挙げられる。
該他のビニル系モノマーは、１種単独で用いてもよく、２種以上を組み合わせて用いてもよい。
ビニル系モノマーの全量における他のビニル系モノマーの割合は、１０〜７０モル％であり、３５〜６０モル％が好ましい。
【００２５】
含フッ素共重合体（ｂ１）におけるフルオロオレフィンに基づく重合単位とビニル系モノマーに基づく重合単位の割合は、フルオロオレフィンに基づく重合単位が３０〜７０モル％であることが好ましく、４０〜６０モル％であることがより好ましく、ビニル系モノマーに基づく重合単位が７０〜３０モル％であることが好ましく、６０〜４０モル％であることがより好ましい。フルオロオレフィンに基づく重合単位の割合が７０モル％以下であると、含フッ素共重合体（ｂ１）の弱溶剤への溶解性が充分となり、３０モル％以上であると充分な耐候性が得られるため好ましい。
【００２６】
含フッ素共重合体（ｂ１）は、フルオロオレフィンと、水酸基含有モノマーおよび分岐アルキル基含有モノマーを所定割合含むビニル系モノマーとの混合物に、重合媒体の存在下または非存在下で、重合開始剤または電離性放射線などの重合開始源を作用せしめて共重合反応を行うことによって製造できる。
共重合反応における、フルオロオレフィンとビニル系モノマーとの使用量の割合は、上記の含フッ素共重合体におけるフルオロオレフィンに基づく重合単位とビニル系モノマーに基づく重合単位の割合と同じであることが好ましい。
重合媒体としては、メチルエチルケトン、メチルイソブチルケトン等のケトン類、酢酸エチル、酢酸ｎ−ブチル等のエステル類、キシレン、トルエン等の芳香族系溶剤、シクロヘキサノン、ソルベントナフサ、ミネラルターペン、ミネラルスピリット、石油ナフサ等の脂肪族系溶剤、３−エトキシプロピオン酸エチル、メチルアミルケトン、酢酸ｔｅｒｔ−ブチル、４−クロロベンゾトリフルオリド、ベンゾトリフルオリド、モノクロロトルエン、３，４−ジクロロベンゾトリフルオリド等が挙げられる。
重合開始剤としては、２，２’−アゾビスイソブチロニトリル、２，２’−アゾビスシクロヘキサンカーボネートニトリル、２，２’−アゾビス（２，４−ジメチルバレロニトリル）、２，２’−アゾビス（２−メチルブチロニトリル）等のアゾ系開始剤；シクロヘキサノンパーオキサイド等のケトンパーオキサイド類、ｔｅｒｔ−ブチルハイドロパーオキサイド等のハイドロパーオキサイド類、ベンゾイルパーオキサイド等のジアシルパーオキサイド類、ジ−ｔｅｒｔ−ブチルパーオキサイド等のジアルキルパーオキサイド類、２，２−ジ−（ｔｅｒｔ−ブチルパーオキシ）ブタン等のパーオキシケタール類、ｔｅｒｔ−ブチルパーオキシピバレイト等のアルキルパーエステル類、ジイソプロピルパーオキシジカーボネート等のパーカーボネート類等の過酸化物系開始剤；等が挙げられる。
【００２７】
含フッ素共重合体（ｂ１）におけるフルオロオレフィンに基づくフッ素の含有量は、含フッ素共重合体（ｂ１）の総質量に対して、好ましくは３０〜７０質量％である。フッ素の含有量が３０質量％以上であると、塗膜の耐候性が充分となり、７０質量％以下であると、混合溶剤（Ａ）に対して充分に可溶または分散可能であるため好ましい。
また、含フッ素共重合体（ｂ１）は、硬化剤との反応性部位として水酸基を含有する。含フッ素共重合体（ｂ１）中の水酸基価（以下、ＯＨＶという。）は、水酸化カリウムの化学的反応当量に換算して、含フッ素共重合体（ｂ１）の総固形分に対し、４０〜９０ｍｇＫＯＨ／ｇが好ましく、４５〜７０ｍｇＫＯＨ／ｇがより好ましい。
ＯＨＶが４０ｍｇＫＯＨ／ｇ以上であると、硬度の高い塗膜を得ることができ、ＯＨＶが９０ｍｇＫＯＨ／ｇ以下であると、混合溶剤（Ａ）に対し、含フッ素共重合体（ｂ１）が充分な溶解性または分散性を有するため好ましい。
【００２８】
含フッ素共重合体（ｂ１）は、ポリスチレンを標準物質としてゲルパーミエーションクロマトグラフィー（ＧＰＣ）で測定される数平均分子量（Ｍｎ）が５０００〜１５０００であることが好ましい。Ｍｎが５０００以上であると耐候性に優れ、Ｍｎが１５０００以下であると混合溶剤（Ａ）に対する溶解性または分散性に優れるため好ましい。
また、含フッ素共重合体（ｂ１）のガラス転移点（以下、Ｔｇという。）は、３０℃以上が好ましく、３５〜４５℃がより好ましい。Ｔｇが３０℃以上であると、高硬度の塗膜が得られるため好ましい。
【００２９】
含フッ素共重合体（ｂ１）は、さらに、カルボキシ基を含有することが好ましい。カルボキシ基を含有することにより、例えば塗料として用いる際に顔料の分散性が向上する。含フッ素共重合体（ｂ１）中のカルボキシ基の含有量（酸価（以下、ＡＶという。））は、水酸化カリウムの化学的反応当量に換算して、含フッ素共重合体（ｂ１）の総固形分に対し、１〜８ｍｇＫＯＨ／ｇが好ましく、２〜５がより好ましい。
該カルボキシ基は、例えば、上述したフルオロオレフィンとビニル系モノマーとの重合反応後、含フッ素共重合体（ｂ１）中の水酸基に多価カルボン酸またはその無水物を反応させることにより導入できる。また、カルボキシ基を有するビニル系モノマーの直接重合によっても導入できる。
【００３０】
本発明の塗料用組成物は、混合溶剤（Ａ）および含フッ素共重合体（Ｂ）のほか、塗膜の乾燥性を改善するために、ＣＡＢ（セルロースアセテートブトレート）、ＮＣ（ニトロセルロース）等を含有していてもよく、塗膜の光沢、硬度、塗料の施工性を改良するために、アクリル酸またはそのエステルからなる重合体、ポリエステル等の塗料用樹脂を含有していてもよい。
【００３１】
本発明の塗料用組成物においては、含フッ素共重合体（Ｂ）が、塗料用組成物中に含まれる総固形分の２０質量％以上を占めることが好ましく、３０質量％以上がより好ましく、４０質量％以上が最も好ましい。
【００３２】
本発明の塗料用組成物は、含有する固形分の全量が混合溶剤（Ａ）に溶解していることが最も好ましいが、若干の不溶部を有し、混合溶剤（Ａ）中に分散していてもよい。
【００３３】
本発明の塗料用組成物は、二液タイプの塗料として、使用前に硬化剤と混合されて用いられる。
【００３４】
≪塗料≫
本発明の塗料は、本発明の塗料用組成物および硬化剤を含有する。
該硬化剤としては、含フッ素共重合体中の水酸基と架橋可能な硬化剤、例えばイソシアネート系硬化剤、ブロックイソシアネート系硬化剤、メラミン系硬化剤等の塗料用硬化剤等が挙げられる。
イソシアネート系硬化剤としては、ヘキサメチレンジイソシアネート、イソホロンジイソシアネート等の無黄変イソシアネート類が挙げられる。
ブロックイソシアネート系硬化剤としては、イソシアネート硬化剤のイソシアネート基をカプロラクタム、イソホロン、β−ジケトン等でブロックしたものが挙げられる。
メラミン系硬化剤としては、ブチル化メラミン等の低級アルコールによりエーテル化されたメラミン、エポキシ変性メラミン等が挙げられる。
【００３５】
塗料における硬化剤の含有量は、塗料用組成物中の含フッ素共重合体（Ｂ）を含む樹脂成分の１００質量部に対して、１〜１００質量部が好ましく、１〜５０質量部がより好ましい。
硬化剤が１質量部以上であると、塗膜の耐溶剤性と硬度が充分となり、硬化剤が１００質量部以下であると、加工性、耐衝撃性に優れるため好ましい。
【００３６】
本発明の塗料は、必要に応じて、他の機能性配合剤を含有することが好ましい。他の機能性配合剤としては、着色顔料、染料、塗膜の付着性向上のためのシランカップリング剤、紫外線吸収剤、硬化促進剤、光安定剤、つや消し剤等が挙げられる
着色顔料、染料としては、耐候性の良いカーボンブラック、酸化チタン等の無機顔料、フタロシアニンブルー、フタロシアニングリーン、キナクリドンレッド、インダンスレンオレンジ、イソインドリノン系イエロー等の有機顔料、染料等が挙げられる。
シランカップリング剤としては、３−アミノプロピルトリエトキシシラン、３−アミノプロピルトリメトキシシラン、Ｎ−２−（アミノエチル）−３−アミノプロピルトリメトキシシラン、ウレイドプロピルトリエトキシシラン、ビニルトリエトキシシラン、ビニルトリメトキシシラン、３−メタクリロキシプロピルトリメトキシシラン、３−メタクリロキシプロピルトリエトキシシラン、２−（３，４−エポキシシクロヘキシル）エチルトリメトキシシラン、３−グリシドキシプロピルトリメトキシシラン、３−メルカプトプロピルトリメトキシシラン、３−イソシアネートプロピルトリエトキシシラン、メチルトリエトキシシラン、メチルトリメトキシシラン等が挙げられる。
紫外線吸収剤としては、ベンゾフェノン系、ベンゾトリアゾール系、トリアジン系、シアノアクリレート系の紫外線吸収剤が挙げられる。
硬化促進剤としては、イソシアネート系硬化剤用にジブチルスズジラウレート等、メラミン系硬化剤用にパラトルエンスルホン酸等の酸性触媒が挙げられる。光安定剤としては、ヒンダードアミン系光安定剤等が挙げられ、アデカスタブＬＡ６２、アデカスタブＬＡ６７（以上、アデカアーガス化学社製、商品名）、チヌビン２９２、チヌビン１４４、チヌビン１２３、チヌビン４４０（以上、チバ・スペシャルティ・ケミカルズ社製、商品名）等が挙げられる。
つや消し剤としては、超微粉合成シリカ等が挙げられ、つや消し剤を使用した場合、優雅な半光沢、つや消し仕上げの塗膜を形成できる。
【００３７】
本発明の塗料の製造は、本発明の塗料用組成物、硬化剤、必要に応じて添加される機能性配合剤を混合することにより行うことができる。
その混合順序は特に限定されず、本発明の塗料用組成物と添加剤を予め混合し、それに硬化剤を混合してもよく、本発明の塗料用組成物および硬化剤を混合し、次いで添加剤を混合してもよく、これらを同時に混合してもよい。
【００３８】
本発明の塗料を用いて塗装する方法としては、エアレススプレー塗装、エアスプレー塗装、はけ塗り、浸漬法、ロールコーター、フローコーター等の任意の方法を適用できる。
【００３９】
塗装される物品材質としては、コンクリート、自然石、ガラス等の無機物、鉄、ステンレス、アルミニウム、銅、真鍮、チタン等の金属、プラスチック、ゴム、接着剤、木材等の有機物が挙げられる。特に、すでに形成された塗膜の表面への塗装に適する。また有機無機複合材であるＦＲＰ、樹脂強化コンクリート、繊維強化コンクリート等の塗装にも適する。
【００４０】
また塗装される物品としては、自動車、電車、航空機等の輸送用機器、橋梁部材、鉄塔などの土木部材、防水材シート、タンク、パイプ等の産業機材、ビル外装、ドア、窓門部材、モニュメント、ポール等の建築部材、道路の中央分離帯、ガードレール、防音壁、ポリカーボネート製透光板等の道路部材、通信機材、電気および電子部品等が挙げられる。
【００４１】
【実施例】
以下に発明をより詳細に説明するために実施例（例１〜２は実施例、例３〜６は比較例）を示す。本発明は、これらの例によって何ら制限されない。
【００４２】
（含フッ素共重合体Ｂの製造）
内容積２０００ｍＬのステンレス製撹拌機付きオートクレーブに、組成がシクロヘキシルビニルエーテル（ＣＨＶＥ）の２８４ｇ、２−エチルヘキシルビニルエーテル（２−ＥＨＶＥ）の１４９ｇおよびヒドロキシブチルビニルエーテル（ＨＢＶＥ）の１３１ｇであるビニル系モノマー混合物と、キシレンの６７０ｇ、エタノールの１８９ｇおよび炭酸カリウムの９．５ｇを投入し、窒素により溶存酸素を除去した。
その後、クロロトリフルオロエチレン（ＣＴＦＥ）の５０５ｇをオートクレーブ中に導入して徐々に昇温し、６５℃に達した後、ｔｅｒｔ−ブチルパーオキシピバレートの５０％キシレン溶液の７．０ｇを７時間かけてオートクレーブ中に導入し、その後さらに１５時間撹拌した後に反応を停止した。
得られた含フッ素共重合体のキシレン溶液をエバポレーションしながら、ミネラルスピリットＡおよびソルベッソ１００の混合溶剤Ｂ（質量比４：６）への溶媒置換を行い、不揮発分を６０質量％にした後、水素添加無水フタル酸の５．８ｇを添加し、さらにトリエチルアミンの０．０５ｇを添加した後、フラスコを徐々に昇温した。フラスコ内の温度が７０℃に達した後、その温度を２時間保持し、数平均分子量（Ｍｎ）が７０００、水酸基価が５５ｍｇＫＯＨ／ｇ、酸価が２ｍｇＫＯＨ／ｇ、Ｔｇが３２℃である含フッ素共重合体Ｂの混合溶剤Ｂ溶液（不揮発分６０質量％）を得た。
【００４３】
（含フッ素共重合体Ｃの製造）
含フッ素共重合体Ｂの製造において、ビニル系モノマーの組成をＣＨＶＥの２４１ｇ、２−ＥＨＶＥの１６３ｇ、ＨＢＶＥの１６１ｇとし、混合溶剤Ｂの代わりに、ＨＡＷＳおよびソルベッソ１００の混合溶剤Ｃ（質量比５：５）を用いた以外は含フッ素共重合体Ｂの製造と同様にして、Ｍｎが７２００、水酸基価が６５ｍｇＫＯＨ／ｇ、酸価が２ｍｇＫＯＨ／ｇ、Ｔｇが２７℃である含フッ素共重合体Ｃの混合溶剤Ｃ溶液（不揮発分６０質量％）を得た。
【００４４】
（含フッ素共重合体Ｄの製造）
含フッ素共重合体Ｂの製造において、ビニル系モノマーの組成をＣＨＶＥの２７４ｇ、２−ＥＨＶＥの１９０ｇ、ＨＢＶＥの１１１ｇとし、混合溶剤Ｂの代わりに、ミネラルスピリットＡおよびキシレンの混合溶剤Ｄ（質量比３：７）を用いた以外は含フッ素共重合体Ｂの製造と同様にして、Ｍｎが１００００、水酸基価が４６ｍｇＫＯＨ／ｇ、酸価が２ｍｇＫＯＨ／ｇ、Ｔｇが３０℃である含フッ素共重合体Ｄの混合溶剤Ｄ溶液（不揮発分６０質量％）を得た。
含フッ素共重合体Ｄは、混合溶剤Ｄに溶剤（ａ２）を用いず、キシレンを用いた点で、本発明に相当しない。
【００４５】
（含フッ素共重合体Ｅの製造）
含フッ素共重合体Ｂの製造において、ビニル系モノマーの組成をＣＨＶＥの３１３ｇ、２−ＥＨＶＥの１２２ｇ、エチルビニルエーテル（ＥＶＥ）の５７ｇとし、混合溶剤Ｂの代わりに、ＨＡＷＳおよびソルベッソ１００の混合溶剤Ｅ（質量比６：４）を用いた以外は含フッ素共重合体Ｂの製造と同様にして、Ｍｎが４０００、水酸基価が０ｍｇＫＯＨ／ｇ、酸価が０ｍｇＫＯＨ／ｇ、Ｔｇが３５℃である含フッ素共重合体Ｅの混合溶剤Ｅ溶液（不揮発分６０質量％）を得た。
含フッ素共重合体Ｅは、水酸基を含有しない点で、本発明に相当しない。
【００４６】
（含フッ素共重合体Ｆの製造）
含フッ素共重合体Ｂの製造において、ビニル系モノマーの組成をＣＨＶＥの２８５ｇ、２−ＥＨＶＥの２８５ｇ、ＨＢＶＥの３０ｇとし、ミネラルスピリットＡのみを溶剤として用いた以外は含フッ素共重合体Ｂと同様の操作を行い、Ｍｎが７４００、水酸基価が１３ｍｇＫＯＨ／ｇ、酸価が２ｍｇＫＯＨ／ｇ、Ｔｇが３０℃である含フッ素共重合体Ｅのミネラルスピリット溶液（不揮発分６０質量％）を得た。
含フッ素共重合体Ｆは、溶剤としてミネラルスピリットのみを用いた点で、本発明に相当しない。
【００４７】
（含フッ素共重合体Ｇの製造）
含フッ素共重合体Ｂの製造において、ビニル系モノマーの組成をＣＨＶＥの２７４ｇ、ＨＢＶＥの１１１ｇ、ＥＶＥの８８ｇとし、溶媒置換を行わず、キシレン溶液とした以外は含フッ素共重合体Ｂの製造と同様にして、Ｍｎが７５００、水酸基価が４６ｍｇＫＯＨ／ｇ、酸価が２ｍｇＫＯＨ／ｇ、Ｔｇが３０℃である含フッ素共重合体Ｇのキシレン溶液（不揮発分６０質量％）を得た。
含フッ素共重合体Ｇは、溶剤にキシレンを用いた点で、本発明に相当しない。また、分岐アルキル基含有モノマーである２−ＥＨＶＥを用いていない。
【００４８】
表１に、含フッ素共重合体Ｂ〜Ｇのモノマー組成（モル％）、水酸基価、酸価、Ｍｎ、Ｔｇ、および用いた溶剤の種類と量（不揮発分６０質量％の各溶液を１００としたときの質量比）を示す。
【００４９】
【表１】
2004263138.tif 000002
【００５０】
＜例１〜６＞
含フッ素共重合体Ｂ〜Ｇの溶液（不揮発分６０質量％）の１００質量部に対し、「ミネラルスピリットＡ」、着色顔料として酸化チタン「Ｔｉｔｏｎｅ  Ｄ−９１８」（堺化学社製）、ミネラルスピリット可溶型イソシアネート硬化剤「タケネートＤ−１７８Ｎ」（三井武田ケミカル社製）、硬化触媒としてジブチルスズジラウレートを表２に示す量（質量部）入れて均一に混合撹拌し、７種の塗料Ｂ〜Ｇを作製した。
塗料Ｂ〜Ｇを、塩化ゴム塗料塗装後１０年経過後の鉄部材の表面に、乾燥塗膜が２５μｍとなるようにスプレー塗装し、塗膜を形成した。得られた塗装試験体を２３℃恒温室中で２週間養生した後、以下の評価を行った。その結果を表２に併記する。
【００５１】
１）塗膜の粘着性：塗装後、２４時間室温（２３℃）に放置した後、指触にて判定し、粘着性がなければ○、粘着性があれば×とした。
２）カーボン汚れ性：塗膜表面にカーボンブラック＃５（デグサ社製商品名）を均一に振りかけた後で、払い落とし、汚れの程度を、振りかけていない場所とのΔＬ値で表した。ΔＬが１０以上であると汚染性があると判断できる。
３）施工性試験：塗装１日経過後、塗膜のリフティング（下層塗膜うき）が無ければ○、有れば×と判定した。
４）耐候性試験：サンシャインウェザーメーター試験機（スガ試験機製）にて４０００時間曝露照射。曝露前後の光沢値を測定し、光沢保持率（％）をもって、塗膜の耐候性を評価した。
【００５２】
【表２】
2004263138.tif 000003
【００５３】
表２において、例１，２における塗料Ｂ，Ｃを用いた塗膜は、全ての項目で優れていた。
一方、例３，６における塗料Ｄ，Ｇを用いた塗膜は、溶剤にキシレン（溶解力が強い強溶剤）を用いているため、施工性が劣っていた。
例４，５における塗料Ｅ，Ｆを用いた塗膜は、粘着性に劣っていた。また、カーボン汚れ性に劣っていたことから、例４，５の塗膜の硬度が低かったと推測される。
【００５４】
【発明の効果】
本発明の塗料用組成物および塗料は、特定の混合溶剤を媒体としているため、旧塗膜や下塗り塗膜を痛めることなく上塗り塗装でき、硬度の高い塗膜を形成できる。